(57)【要約】  本発明は、よく分散された炭化物フィラーを含むフルオロエラストマー組成物、（ｉ）１００ｎｍ未満の平均粒子サイズを有する少なくとも１種の非金属炭化物の粒子の水性分散液を提供する工程と；（ｉｉ）フルオロエラストマーの水性ラテックスを提供する工程と；（ｉｉｉ）前記分散液および前記ラテックスを混合する工程と；（ｉｖ）凝固させる工程を含む、その製造方法、ならびに硬化物品を製造するためのそれの使用に関する。【選択図】なし【特許請求の範囲】
【請求項１】
フロオロエラストマー組成物［組成物（Ｃ）］を製造する方法であって、
（ｉ）１００ｎｍ未満の平均粒子サイズを有する少なくとも１種の非金属炭化物［炭化物（Ｓ）］の粒子の水性分散液［分散液（Ｓ）］を提供する工程と；
（ｉｉ）少なくとも１種の（パー）フルオロエラストマー［フルオロエラストマー（Ａ）］の水性ラテックス［ラテックス（Ｌ）］を提供する工程と；
（ｉｉｉ）フルオロエラストマー（Ａ）１００部当たり、１〜５０重量部の炭化物（Ｓ）を含む水性混合物［混合物（Ｍ）］を得るような量で前記分散液（Ｓ）および前記ラテックス（Ｌ）を混合する工程と；
（ｉｖ）前記混合物（Ｍ）を凝固させて、前記組成物（Ｃ）を回収する工程と
を含む方法。
【請求項２】
水、ならびに特に脂肪族一価−および多価アルコールからなる群から選択される、少なくとも１種のヒドロキシル含有有機溶媒を含む液体分散性媒体中の水性分散液（Ｓ）を提供する工程を含み、前記分散液（Ｓ）は、前記分散液（Ｓ）の全重量に対して、少なくとも３０重量％、好ましくは少なくとも４０重量％、より好ましくは少なくとも５０重量％のヒドロキシル含有有機溶媒を含み、および／または前記分散液（Ｓ）は、前記分散液（Ｓ）の全重量に対して、多くても８５重量％、好ましくは多くても８０重量％のヒドロキシル含有有機溶媒を含む、請求項１に記載の方法。
【請求項３】
前記分散液（Ｓ）が、炭化ケイ素（ＳｉＣ）および炭化ホウ素（ＢＣ）（ＳｉＣが好ましい）からなる群から選択される少なくとも１種の炭化物（Ｓ）の粒子を含み、および／または前記炭化物（Ｓ）の粒子が、１００ｎｍ未満、好ましくは８０ｎｍ未満、より好ましくは６０ｎｍ未満の平均粒子サイズ、および／または少なくとも１ｎｍ、好ましくは少なくとも５ｎｍ、より好ましくは少なくとも１０ｎｍの平均粒子サイズを有する、請求項１または２に記載の方法。
【請求項４】
前記分散液（Ｓ）が、前記分散液（Ｓ）の全重量に対して、少なくとも０．５重量％、好ましくは少なくとも１重量％、より好ましくは少なくとも２重量％の炭化物（Ｓ）を含み、および／または前記分散液（Ｓ）の全重量に対して、多くても１０重量％、好ましくは多くても９重量％、より好ましくは多くても８重量％の炭化物（Ｓ）を含む、請求項１〜３のいずれか一項に記載の方法。
【請求項５】
前記方法が、ラテックス（Ｌ）の全重量に対して、少なくとも１５重量％、好ましくは少なくとも２０重量％、より好ましくは少なくとも２５重量％、および／または多くても６０重量％、好ましくは多くても５０重量％、より好ましくは多くても４０重量％の量で、前記フルオロエラストマー（Ａ）を含むラテックス（Ｌ）を提供する工程を含む、請求項１〜４のいずれか一項に記載の方法。
【請求項６】
前記フルオロエラストマー（Ａ）が、
（１）フッ化ビニリデン（ＶＤＦ）系コポリマー［ここで、ＶＤＦは、
（ａ）Ｃ２〜Ｃ８パーフルオロオレフィン、例えば、テトラフルオロエチレン（ＴＦＥ）、ヘキサフルオロプロピレン（ＨＦＰ）；
（ｂ）水素含有Ｃ２〜Ｃ８オレフィン、例えば、フッ化ビニル（ＶＦ）、トリフルオロエチレン（ＴｒＦＥ）、ヘキサフルオロイソブテン（ＨＦＩＢ）、式ＣＨ２＝ＣＨ−Ｒｆ（式中、Ｒｆは、Ｃ１〜Ｃ６パーフルオロアルキル基である）のパーフルオロアルキルエチレン；
（ｃ）ヨウ素、塩素および臭素の少なくとも１種を含むＣ２〜Ｃ８フルオロオレフィン、例えば、クロロトリフルオロエチレン（ＣＴＦＥ）；
（ｄ）式ＣＦ２＝ＣＦＯＲｆ（式中、Ｒｆは、Ｃ１〜Ｃ６（パー）フルオロアルキル基、例えば、ＣＦ３、Ｃ２Ｆ５、Ｃ３Ｆ７である）の（パー）フルオロアルキルビニルエーテル（ＰＡＶＥ）；
（ｅ）式ＣＦ２＝ＣＦＯＸ（式中、Ｘは、カテナリー酸素原子を含むＣ１〜Ｃ１２（（パー）フルオロ）−オキシアルキル、例えば、パーフルオロ−２−プロポキシプロピル基である）の（パー）フルオロ−オキシ−アルキルビニルエーテル；
（ｆ）式：
2019510856.tif 000012
（式中、Ｒｆ３、Ｒｆ４、Ｒｆ５、Ｒｆ６のそれぞれは、互いに等しいかまたは異なり、フッ素原子、および１個または２個以上の酸素原子を任意選択で含む、Ｃ１〜Ｃ６（パー）フルオロアルキル基、例えば、特に−ＣＦ３、−Ｃ２Ｆ５、−Ｃ３Ｆ７、−ＯＣＦ３、−ＯＣＦ２ＣＦ２ＯＣＦ３からなる群から独立して選択される）
を有する（パー）フルオロジオキソール、好ましくはパーフルオロジオキソール；
（ｇ）式：
ＣＦ２＝ＣＦＯＣＦ２ＯＲｆ２
（式中、Ｒｆ２は、Ｃ１〜Ｃ６（パー）フルオロアルキル；Ｃ５〜Ｃ６環状（パー）フルオロアルキル；および少なくとも１個のカテナリー酸素原子を含む、Ｃ２〜Ｃ６（パー）フルオロアルキルからなる群から選択され；Ｒｆ２は、好ましくは−ＣＦ２ＣＦ３（ＭＯＶＥ１）；−ＣＦ２ＣＦ２ＯＣＦ３（ＭＯＶＥ２）；または−ＣＦ３（ＭＯＶＥ３）である）
を有する（パー）フルオロ−メトキシ−ビニルエーテル（以下、ＭＯＶＥ）；
（ｈ）Ｃ２〜Ｃ８非フッ素化オレフィン（ＯＩ）、例えば、エチレンおよびプロピレン；
（ｉ）恐らくは（パー）フッ素化された、ニトリル（−ＣＮ）基を含むエチレン性不飽和化合物
からなる群から選択される少なくとも１種のコモノマーと共重合されている］；ならびに
（２）ＴＦＥ系コポリマー（ここで、ＴＦＥは、上で詳述されたとおりの（ｃ）、（ｄ）、（ｅ）、（ｇ）、（ｈ）および（ｉ）からなる群から選択される少なくとも１種のコモノマーと共重合されている）
からなる群から選択される、請求項１〜５のいずれか一項に記載の方法。
【請求項７】
フルオロエラストマー（Ａ）に対して、少なくとも１ｐｈｒ、好ましくは少なくとも３ｐｈｒ、より好ましくは少なくとも５ｐｈｒの炭化物（Ｓ）を含み、および／またはフルオロエラストマー（Ａ）に対して、多くても４０ｐｈｒ、好ましくは多くても３０ｐｈｒ、より好ましくは多くても２０ｐｈｒの炭化物（Ｓ）を含み、混合物（Ｍ）を得るような量で、前記分散液（Ｓ）および前記ラテックス（Ｌ）を混合する工程を含む、請求項１〜６のいずれか一項に記載の方法。
【請求項８】
前記分散液（Ｓ）およびラテックス（Ｌ）を混合する工程が、垂直流および／または幅流インペラを有する、および／または恐らくはバッフルを備えた撹拌容器からなる群から選択される標準的な装置で行われる、請求項１〜７のいずれか一項に記載の方法。
【請求項９】
混合物（Ｍ）が、硫酸、硝酸、塩酸、硝酸マグネシウム、硫酸アルミニウムからなる群から選択される電解質の添加によって、または高圧圧縮／減圧による凝固；高せん断下の凝固；および凍結／解凍技術による凝固からなる群から選択される電解質を含まない任意の技術によって凝固される、請求項１〜８のいずれか一項に記載の方法。
【請求項１０】
凝固工程（ｉｖ）の間に生成される凝固物が、フローテーション、ろ過、遠心分離、デカンテーション、またはこれらの技術の組合せからなる群から選択される慣用技術を使用して分散液から分離される、請求項１〜９のいずれか一項に記載の方法。
【請求項１１】
少なくとも１種のフルオロエラストマー（Ａ）、およびフルオロエラストマー（Ａ）１００部当たり、１〜５０重量部での少なくとも１種の炭化物（Ｓ）を含み、ここで、前記炭化物（Ｓ）は、１００ｎｍを超えるサイズを有する炭化物（Ｓ）の粒子の集塊物が実質的に非存在であるように、前記フルオロエラストマー（Ａ）中に分散される、フルオロエラストマー組成物［組成物（Ｃ）］。
【請求項１２】
前記フルオロエラストマー（Ａ）が、以下のモノマー組成物（繰り返し単位の全モルに対して、モル％での）：
（ｉ）フッ化ビニリデン（ＶＤＦ）３５〜８５％、ヘキサフルオロプロペン（ＨＦＰ）１０〜４５％、テトラフルオロエチレン（ＴＦＥ）０〜３０％、（パー）フルオロアルキルビニルエーテル（ＰＡＶＥ）０〜１５％、ビス−オレフィン（ＯＦ）：０〜５％；
（ｉｉ）フッ化ビニリデン（ＶＤＦ）５０〜８０％、（パー）フルオロアルキルビニルエーテル（ＰＡＶＥ）５〜５０％、テトラフルオロエチレン（ＴＦＥ）０〜２０％、ビス−オレフィン（ＯＦ）：０〜５％；
（ｉｉｉ）フッ化ビニリデン（ＶＤＦ）２０〜３０％、Ｃ２〜Ｃ８非フッ素化オレフィン（Ｏｌ）１０〜３０％、ヘキサフルオロプロペン（ＨＦＰ）および／または（パー）フルオロアルキルビニルエーテル（ＰＡＶＥ）１８〜２７％、テトラフルオロエチレン（ＴＦＥ）１０〜３０％、ビス−オレフィン（ＯＦ）：０〜５％；
（ｉｖ）テトラフルオロエチレン（ＴＦＥ）５０〜８０％、（パー）フルオロアルキルビニルエーテル（ＰＡＶＥ）１５〜５０％、ビス−オレフィン（ＯＦ）：０〜５％；
（ｖ）テトラフルオロエチレン（ＴＦＥ）４５〜６５％、Ｃ２〜Ｃ８非フッ素化オレフィン（Ｏｌ）２０〜５５％、フッ化ビニリデン０〜３０％、ビス−オレフィン（ＯＦ）：０〜５％；
（ｖｉ）テトラフルオロエチレン（ＴＦＥ）３２〜６０％、Ｃ２〜Ｃ８非フッ素化オレフィン（Ｏｌ）１０〜４０％、（パー）フルオロアルキルビニルエーテル（ＰＡＶＥ）２０〜４０％、フルオロビニルエーテル（ＭＯＶＥ）０〜３０％、ビス−オレフィン（ＯＦ）：０〜５％；０〜５％；
（ｖｉｉ）テトラフルオロエチレン（ＴＦＥ）３３〜７５％、（パー）フルオロアルキルビニルエーテル（ＰＡＶＥ）１５〜４５％、フッ化ビニリデン（ＶＤＦ）５〜３０％、ヘキサフルオロプロペンＨＦＰ０〜３０％、ビス−オレフィン（ＯＦ）：０〜５％；
（ｖｉｉｉ）フッ化ビニリデン（ＶＤＦ）３５〜８５％、（パー）フルオロ−メトキシ−ビニルエーテル（ＭＯＶＥ）５〜４０％、（パー）フルオロアルキルビニルエーテル（ＰＡＶＥ）０〜３０％、テトラフルオロエチレン（ＴＦＥ）０〜４０％、ヘキサフルオロプロペン（ＨＦＰ）０〜３０％、ビス−オレフィン（ＯＦ）：０〜５％；
（ｉｘ）テトラフルオロエチレン（ＴＦＥ）２０〜７０％、（パー）フルオロ−メトキシ−ビニルエーテル（ＭＯＶＥ）２５〜７５％、（パー）フルオロアルキルビニルエーテル（ＰＡＶＥ）０〜５０％、ビス−オレフィン（ＯＦ）：０〜５％
を有するものからなる群から選択される、組成物（Ｃ）。
【請求項１３】
熱分解によってラジカルを生成することができる少なくとも１種の適当なパーオキシドをさらに含む、請求項１１または１２に記載の組成物（Ｃ）。
【請求項１４】
請求項１１〜１３のいずれか一項に記載の組成物（Ｃ）を硬化させる工程を含む、造形物品を二次加工する方法。
【請求項１５】
Ｏ（正方形）−リング、パッキン、ガスケット、ダイヤフラム、軸シール、バルブステムシール、ピストンリング、クランクシャフトシール、カムシャフトシール、およびオイルシールを含む、シーリング物品、または恐らくは配管および管類、特に、炭化水素流体および燃料の送達のための導管を含む、フレキシブルホースもしくは他の品目からなる群から選択される、請求項１１〜１３のいずれか一項に記載の組成物（Ｃ）から得られる硬化物品。
【発明の詳細な説明】
【技術分野】
【０００１】
関連出願の相互参照
本出願は、２０１６年３月２４日出願の欧州特許出願第１６１６２３６５．７号に対する優先権を主張するものであり、この出願の全内容は、あらゆる目的のために参照により本明細書に援用される。
【０００２】
本発明は、よく分散された炭化物フィラーを含むフルオロエラストマー組成物、その製造方法、および硬化物品を製造するためのそれの使用に関する。
【背景技術】
【０００３】
加硫（パー）フルオロエラストマーは、漏れ止め性、機械的特性および鉱油、油圧油、溶剤またはさまざまな性質の化学的作用物質などの物質に対する耐性が、高温から非常に低い温度までの広範囲の作業温度にわたり保証されていなければならない、シーリング部品、パイプ、オイルシールおよびＯリングなどの技術的物品の製造において一般に使用される、優れた耐熱性および耐薬品性を有する材料である。
【０００４】
一般に、強化フィラーは、機械的特性および硬度を改善するためにフルオロエラストマー化合物に組み込まれる。
【０００５】
特に半導体製造の領域における、ある特定の先進用途について、改善された機械的特性に対する要件は、過酷な条件、例えば、遊離および／または浸出性金属化合物の実質的な非存在を含めて、繰り返しプラズマ曝露、および極端に厳しい純度要件に耐えるためのフィラーに対する要件と結び付けられる。これらの要件はすべて、これらの条件で用いることができる使用可能な強化材料の範囲を実質的に制限する。
【０００６】
その一方で、炭化物化合物、より具体的には炭化ケイ素を含むフルオロエラストマー化合物は、当技術分野で公知である。
【０００７】
特に、ＺＨＩＪＵＮ  ，  ＳＨＵＡＩ，  ｅｔ  ａｌ．Ｐｒｅｐａｒａｔｉｏｎ  ａｎｄ  ｍｅｃｈａｎｉｃａｌ  ｐｒｏｐｅｒｔｉｅｓ  ｏｆ  ｍｉｃｒｏ−  ａｎｄ  ｎａｎｏ−ｓｉｚｅｄ  ＳｉＣ／ｆｌｕｏｒｏｅｌａｓｔｏｍｅｒ  ｃｏｍｐｏｓｉｔｅｓ．Ｊｏｕｒｎａｌ  ｏｆ  Ｗｕｈａｎ  Ｕｎｉｖｅｒｓｉｔｙ  ｏｆ  Ｔｅｃｈｎｏｌｏｇｙ−Ｍａｔｅｒ．Ｓｃｉ．Ｅｄ．．Ａｕｇｕｓｔ  ２０１３，ｖｏｌ．２８，ｎｏ．４，ｐ．６５８−６６３．には、機械的混合方法によって調製されたマイクロ−およびナノサイズＳｉＣ／フルオロエラストマー（ＦＫＭ）複合材料が開示されている。複合材料の引張り特性は、約２０ｐｈｒまでのマイクロ−およびナノサイズＳｉＣ含有量の増加とともに増加し、これらの性能は、ＳＥＭ画像により特徴付けられる分散マイクロ−およびナノサイズＳｉＣ粒子に主として起因した。
【０００８】
同様に、米国特許第７２１４４２３号明細書には、フルオロポリマー、少なくとも１種のフィラー、および、単独でまたは組み合わせて、チタン酸塩、ジルコン酸塩、またはアルミン酸塩カップリング剤を含むある特定の組成物が開示されている。フィラーは、その硬度および熱伝導率（伝導率は、ベースエラストマーよりも数倍より大きくあるべきである）について選択され、Ａｌ２Ｏ３、ＣｕＯ、ＺｎＯ、ＳｉＣまたは窒化アルミニウムが、例示的な実施形態である。
【０００９】
さらに、炭化ケイ素材料供給者のウェブサイト（２０１６年３月にアクセスされたとおりの、ｈｔｔｐ：／／ｗｗｗ．ｎａｎｏｍａｋｅｒｓ．ｃｏ／＃！ｅｌａｓｔｏｍｅｒｅｓ／ｃ２４ｇ７）には、パーフッ素化エラストマーおよびフルオロエラストマーの温度耐性および広範な化学的適合性の卓越した特色が、ナノＳｉＣフィラーの添加によって改善され得ることが説明されており、半導体用のシールにおけるエラストマーのための具体的な材料（ＳｉＣ  ＮＭ  ９９）の使用に言及している。
【００１０】
それにもかかわらず、炭化物化合物、例えば、ＳｉＣは、（パー）フルオロエラストマーマトリックスの固有の非極性特性のために、単なる機械的技術によってフルオロエラストマーマトリックス中に組み込むことが困難である。その一方で、フルオロエラストマーの機械的性能の改善への寄与は、その中に使用されるフィラーの最適分布を達成することによって最適化され得ることは周知である。
【００１１】
さらに、加えて、前記炭化物は、高度に研磨性の化合物であり、その結果、通常の技術によるフルオロエラストマー硬化性化合物中へのそれらの組み込みは、混合を行うためのせん断エネルギーを移すために使用されるすべての金属成分を摩損させることを実質的に受けるようなものである。その結果として、金属混入が生じ、したがって、これは、そのように得られた化合物を半導体用途における使用に適さなくさせる。
【００１２】
その一方で、米国特許出願公開第２０１２０２９１５２号明細書（ＤＡＩＫＩＮ）２０１２年２月２日には、特に、２種の異なるフルオロエラストマーのフルオロエラストマー混合物を生成させる方法であって、２種の異なるフルオロエラストマーを含有する水性分散液の共凝固の工程を含む方法が開示されている。そのようにして得られた組成物は、特に金属炭化物フィラー、例えば、炭化ケイ素および炭化アルミニウム；金属窒化物フィラー、例えば、窒化ケイ素および窒化アルミニウム；ならびに無機フィラー、例えば、フッ化アルニウム、フッ化炭素、硫酸バリウム、カーボンブラック、シリカ、クレー、およびタルクを含めて、一般的なフィラーを含有してもよい。
【発明の概要】
【００１３】
本出願人は、今や、フィラーの卓越した分散液を与える一方で、いかなる金属混入も回避するようである、非金属炭化物化合物を含むフルオロエラストマー組成物の製造のための改善された方法、ならびにフィラーの優れた分散のために、卓越した機械的およびシーリング特性をもっている、それから得られるフルオロエラストマー化合物を見出した。
【００１４】
したがって、第１の態様において、本発明は、フルオロエラストマー組成物［組成物（Ｃ）］を製造する方法であって、
（ｉ）１００ｎｍ未満の平均粒子サイズを有する少なくとも１種の非金属炭化物［炭化物（Ｓ）］の粒子の水性分散液［分散液（Ｓ）］を提供する工程と；
（ｉｉ）少なくとも１種の（パー）フルオロエラストマー［フルオロエラストマー（Ａ）］の水性ラテックス［ラテックス（Ｌ）］を提供する工程と；
（ｉｉｉ）フルオロエラストマー（Ａ）１００部当たり、１〜５０重量部の炭化物（Ｓ）を含む水性混合物［混合物（Ｍ）］を得るような量で分散液（Ｓ）およびラテックス（Ｌ）を混合する工程と；
（ｉｖ）混合物（Ｍ）を凝固させて、組成物（Ｃ）を回収する工程と
を含む方法に関する。
【００１５】
さらに、本発明は、少なくとも１種のフルオロエラストマー（Ａ）、およびフルオロエラストマー（Ａ）１００部当たり１〜５０重量部の量での少なくとも１種の炭化物（Ｓ）を含み、前記炭化物（Ｓ）は、１００ｎｍを超えるサイズを有する炭化物（Ｓ）の粒子の集塊物が実質的に非存在であるように、フルオロエラストマー（Ａ）中に分散される、フルオロエラストマー組成物［組成物（Ｃ）］に関する。
【図面の簡単な説明】
【００１６】
【図１】図１は、実施例１のフルオロエラストマー組成物の試料で撮られた、倍率５０ＸでのＳＥＭ写真である。
【発明を実施するための形態】
【００１７】
述べられたとおりに、本発明の方法は、上で詳述されたとおりの、水性分散液（Ｓ）、すなわち、水を含む液体分散性媒体中の炭化物（Ｓ）の粒子の分散液を提供する工程を含む。
【００１８】
前記液体分散性媒体は、１種または２種以上の追加的溶媒をさらに含んでもよく、これらは、一般に水溶性有機溶媒の中で選択される。
【００１９】
典型的には、前記液体分散性媒体は、特に脂肪族一価および多価アルコールからなる群から選択される、少なくとも１種のヒドロキシル含有有機溶媒をさらに含んでもよい。
【００２０】
それらの非限定的な例は、特にメタノール、エタノール、イソプロパノール、ブタノール、エチレングリコール、エチレングリコールのモノエーテル、エチレングリコールのモノエステル、グリセロールなどである。
【００２１】
特に良好な結果は、分散液（Ｓ）がエチレングリコールおよびエタノールを含むときに得られた。
【００２２】
前記追加的溶媒の量は、特に限定されないが、分散液（Ｓ）は、分散液（Ｓ）の全重量に対して、少なくとも３０重量％、好ましくは少なくとも４０重量％、より好ましくは少なくとも５０重量％の追加的溶媒を含むことが一般に理解される。さらに、分散液（Ｓ）は、一般に、分散液（Ｓ）の全重量に対して、多くても８５重量％、好ましくは多くても８０重量％の追加的溶媒を含む。
【００２３】
分散液（Ｓ）は、少なくとも１種の炭化物（Ｓ）の粒子を含む。本発明の枠内で特に有用と見出された炭化物（Ｓ）は、特に炭化ケイ素（ＳｉＣ）および炭化ホウ素（ＢＣ）であり、ＳｉＣが好ましい。
【００２４】
炭化物（Ｓ）の粒子は、１００ｎｍ未満、好ましくは８０ｎｍ未満、より好ましくは６０ｎｍの平均粒子サイズ、および／または少なくとも１ｎｍ、好ましくは少なくとも５ｎｍ、より好ましくは少なくとも１０ｎｍの平均粒子サイズを有する。
【００２５】
炭化物（Ｓ）の平均粒子サイズは、ＩＳＯ  ２２４１２規格に従って、レーザ光散乱技術によって決定される。
【００２６】
一般に、本発明の方法は、分散液（Ｓ）を製造するさらなる工程であって、水、および任意選択で前記追加的溶媒を含む液体分散性媒体中で炭化物（Ｓ）の粒子を混合する工程を含む。
【００２７】
混合は、標準的な装置で行うことができ；多段階インペラを含む、軸流インペラまたは幅流インペラを備えた容器を使用でき、容器は、回転方向の動きの一部を垂直方向の動きに変換するバッフルを備えていてもよい。
【００２８】
混合時間および温度は、特に決定的ではなく；一般に、２０〜６０℃の温度での混合が、分散液（Ｓ）を与えるのに有効である。述べられたとおり、ある特定の好ましい実施形態によれば、本方法は、水性液体分散媒体中の炭化物（Ｓ）の粒子の分散能を改善することを可能にし得る、上で特定された量で、上で詳述されたとおりの、１種または２種以上の追加的溶媒を添加する工程を含む。
【００２９】
分散液（Ｓ）は、分散液（Ｓ）の全重量に対して、少なくとも０．５重量％、好ましくは少なくとも１重量％、より好ましくは少なくとも２重量％の炭化物（Ｓ）を含む。さらに、分散液（Ｓ）は、一般に、分散液（Ｓ）の全重量に対して、多くても１０重量％、好ましくは多くても９重量％、より好ましくは多くても８重量％の炭化物（Ｓ）を含む。
【００３０】
本発明の方法は、フルオロエラストマー（Ａ）の水性ラテックスを提供する工程をさらに含む。
【００３１】
表現「水性ラテックス」は、その通常の意味に従って、すなわち、水性媒体中のポリマー粒子の分散液を表すことが理解されるべきである。
【００３２】
フルオロエラストマー（Ａ）のラテックスは、公知のエマルジョン重合技術によって製造され得る。適当な技術には、特にフッ素化界面活性剤の存在下での、界面活性剤補助エマルジョン重合が含まれ、および特にフッ素化界面活製剤、例えば、パーフルオロポリエーテルカルボキシレート塩で安定化されたフッ素化パーフルオロポリエーテル油の微小液滴中での、適切な界面活性剤で安定化されたフッ素化分散相中での、マイクロエマルジョン重合が含まれる。
【００３３】
水性媒体は、主として水から構成されるが、それは、例えば、ラテックス（Ｌ）の全重量に対して、一般に５重量％未満の量で、ラテックス（Ｌ）それ自体の製造に由来してもよい開始剤、（フルオロ）界面活性剤、および／または他の補助剤の残留物を含む、微量の他の成分を含んでもよい。
【００３４】
一般に、ラテックス（Ｌ）は、ラテックス（Ｌ）の全重量に対して、少なくとも１５重量％、好ましくは少なくとも２０重量％、より好ましくは少なくとも２５重量％の量で、および／または多くても６０重量％、好ましくは多くても５０重量％、より好ましくは多くても４０重量％の量でフルオロポリマー（Ａ）を含む。
【００３５】
本発明の目的のために、用語「（パー）フルオロエラストマー［フルオロエラストマー（Ａ）］は、真のエラストマーを得るためのベース成分として役立つフルオロポリマー樹脂を表すことが意図され、前記フルオロポリマー樹脂は、少なくとも１個のフッ素原子を含む少なくとも１種のエチレン性不飽和モノマー（以下、（パー）フッ素化モノマー）に由来する、１０重量％超、好ましくは３０重量％超の繰り返し単位、および任意選択で、フッ素原子を含まない少なくとも１種のエチレン性不飽和モノマー（以下、水素化モノマー）に由来する繰り返し単位を含む。
【００３６】
真のエラストマーは、それらの固有の長さの２倍まで、室温で、引き伸ばすことができ、そして５分間張力下にそれらを保持した後にそれらが解放されてしまうとすぐに、同時にそれらの最初の長さの１０％以内に戻る材料とＡＳＴＭ，Ｓｐｅｃｉａｌ  Ｔｅｃｈｎｉｃａｌ  Ｂｕｌｌｅｔｉｎ，Ｎｏ．１８４規格によって定義される。
【００３７】
適当な（パー）フッ素化モノマーの非限定的な例は、特に、
−  Ｃ２〜Ｃ８フルオロ−および／またはパーフルオロオレフィン、例えば、テトラフルオロエチレン（ＴＦＥ）、ヘキサフルオロプロペン（ＨＦＰ）、ペンタフルオロプロピレンおよびヘキサフルオロイソブチレン；
−  Ｃ２〜Ｃ８水素化モノフルオロオレフィン、例えば、フッ化ビニル；
１，２−ジフルオロエチレン、フッ化ビニリデン（ＶＤＦ）およびトリフルオロエチレン（ＴｒＦＥ）；
−  式ＣＨ２＝ＣＨ−Ｒｆ０（式中、Ｒｆ０は、Ｃ１〜Ｃ６（パー）フルオロアルキルまたは１個以上のエーテル基を有するＣ１〜Ｃ６（パー）フルオロオキシアルキルである）に従う（パー）フルオロアルキルエチレン；
−  クロロトリフルオロエチレン（ＣＴＦＥ）のような、クロロ−および／またはブロモ−および／またはヨード−Ｃ２〜Ｃ６フルオロオレフィン；
−  式ＣＦ２＝ＣＦＯＲｆ１（式中、Ｒｆ１は、Ｃ１〜Ｃ６フロオロ−またはパーフルオロアルキル、例えば、−ＣＦ３、−Ｃ２Ｆ５、−Ｃ３Ｆ７である）に従うフルオロアルキルビニルエーテル；
−  式ＣＨ２＝ＣＦＯＲｆ１（式中、Ｒｆ１は、Ｃ１〜Ｃ６フロオロ−またはパーフルオロアルキル、例えば、−ＣＦ３、−Ｃ２Ｆ５、−Ｃ３Ｆ７である）に従うヒドロフルオロアルキルビニルエーテル；
−  式ＣＦ２＝ＣＦＯＸ０（式中、Ｘ０は、１個以上のエーテル基を有するＣ１〜Ｃ１２オキシアルキルまたはＣ１−Ｃ１２（パー）フルオロオキシアルキルである）に従うフルオロ−オキシアルキルビニルエーテル；特に式ＣＦ２＝ＣＦＯＣＦ２ＯＲｆ２（式中、Ｒｆ２は、Ｃ１〜Ｃ６フルオロ−またはパーフルオロアルキル、例えば、−ＣＦ３、−Ｃ２Ｆ５、−Ｃ３Ｆ７または−Ｃ２Ｆ５−Ｏ−ＣＦ３のような、１個以上のエーテル基を有するＣ１〜Ｃ６（パー）フルオロオキシアルキルである）に従う（パー）フルオロ−メトキシ−ビニルエーテル
−  式ＣＦ２＝ＣＦＯＹ０（式中、Ｙ０は、Ｃ１〜Ｃ１２アルキルもしくは（パー）フルオロアルキル、またはＣ１〜Ｃ１２オキシアルキルもしくはＣ１〜Ｃ１２（パー）フルオロオキシアルキルであり、前記Ｙ０基は、カルボン酸基またはスルホン酸基を、その酸、酸ハライドまたは塩の形態で含む）に従う官能性フルオロ−アルキルビニルエーテル；
−  式
2019510856.tif 000002
（式中、Ｒｆ３、Ｒｆ４、Ｒｆ５、Ｒｆ６のそれぞれは、互いに等しいかまたは異なり、独立して、フッ素原子；１個以上の酸素原子を任意選択で含む、Ｃ１〜Ｃ６フロオロ−またはパー（ハロ）フルオロアルキル、例えば−ＣＦ３、−Ｃ２Ｆ５、−Ｃ３Ｆ７、−ＯＣＦ３、−ＯＣＦ２ＣＦ２ＯＣＦ３である）
の（パー）フルオロジオキソール
である。
【００３８】
水素化モノマーの例は、特に、水素化された、エチレン、プロピレン、１−ブテンを含む、アルファ−オレフィン、ジエンモノマー、スチレンモノマーであり、アルファ−オレフィンが典型的に使用される。
【００３９】
フルオロエラストマー（Ａ）は、一般に非晶質生成物、または低い結晶化度（２０体積％未満の結晶相）および室温よりも下のガラス転移温度（Ｔｇ）を有する生成物である。ほとんどの場合、フルオロエラストマー（Ａ）は、有利には１０℃よりも下、好ましくは５℃よりも下、より好ましくは０℃よりも下のＴｇを有する。
【００４０】
フルオロエラストマー（Ａ）は好ましくは、
（１）ＶＤＦ系コポリマー［ここで、ＶＤＦは、
（ａ）Ｃ２〜Ｃ８パーフルオロオレフィン、例えば、テトラフルオロエチレン（ＴＦＥ）、ヘキサフルオロプロピレン（ＨＦＰ）；
（ｂ）水素含有Ｃ２〜Ｃ８オレフィン、例えば、フッ化ビニル（ＶＦ）、トリフルオロエチレン（ＴｒＦＥ）、ヘキサフルオロイソブテン（ＨＦＩＢ）、式ＣＨ２＝ＣＨ−Ｒｆ（式中、Ｒｆは、Ｃ１〜Ｃ６パーフルオロアルキル基である）のパーフルオロアルキルエチレン；
（ｃ）ヨウ素、塩素および臭素の少なくとも１個を含む、Ｃ２〜Ｃ８フルオロオレフィン、例えば、クロロトリフルオロエチレン（ＣＴＦＥ）；
（ｄ）式ＣＦ２＝ＣＦＯＲｆ（式中、Ｒｆは、Ｃ１〜Ｃ６（パー）フルオロアルキル基、好ましくは、ＣＦ３、Ｃ２Ｆ５、Ｃ３Ｆ７である）の（パー）フルオロアルキルビニルエーテル（ＰＡＶＥ）；
（ｅ）式ＣＦ２＝ＣＦＯＸ（式中、Ｘは、カテナリー酸素原子を含むＣ１〜Ｃ１２（（パー）フルオロ）−オキシアルキル、例えば、パーフルオロ−２−プロポキシプロピル基である）の（パー）フルオロ−オキシ−アルキルビニルエーテル；
（ｆ）式：
2019510856.tif 000003
（式中、Ｒｆ３、Ｒｆ４、Ｒｆ５、Ｒｆ６のそれぞれは、互いに等しいかまたは異なり、フッ素原子、および１個または２個以上の酸素原子を任意選択で含む、Ｃ１〜Ｃ６（パー）フルオロアルキル基、例えば、特に−ＣＦ３、−Ｃ２Ｆ５、−Ｃ３Ｆ７、−ＯＣＦ３、−ＯＣＦ２ＣＦ２ＯＣＦ３からなる群から独立して選択される）
を有する（パー）フルオロジオキソール、好ましくはパーフルオロジオキソール；
（ｇ）式：
ＣＦ２＝ＣＦＯＣＦ２ＯＲｆ２
（式中、Ｒｆ２は、Ｃ１〜Ｃ６（パー）フルオロアルキル；Ｃ５〜Ｃ６環状（パー）フルオロアルキル；および少なくとも１個のカテナリー酸素原子を含む、Ｃ２〜Ｃ６（パー）フルオロオキシアルキルからなる群から選択され；Ｒｆ２は、好ましくは−ＣＦ２ＣＦ３（ＭＯＶＥ１）；−ＣＦ２ＣＦ２ＯＣＦ３（ＭＯＶＥ２）；または−ＣＦ３（ＭＯＶＥ３）である）
を有する、（パー）フルオロ−メトキシ−ビニルエーテル（以下、ＭＯＶＥ）；
（ｈ）Ｃ２〜Ｃ８非フッ素化オレフィン（Ｏｌ）、例えば、エチレンおよびプロピレン；
（ｉ）恐らくは（パー）フッ素化された、ニトリル（−ＣＮ）基を含むエチレン性不飽和化合物
からなる群から選択される少なくとも１種のコモノマーと共重合されている］；ならびに
（２）ＴＦＥ系コポリマー（ここで、ＴＦＥは、上で詳述されたとおりの（ｃ）、（ｄ）、（ｅ）、（ｇ）、（ｈ）および（ｉ）からなる群から選択される少なくとも１種のコモノマーと共重合されている）
の中で選択される。
【００４１】
任意選択で、本発明のフルオロエラストマー（Ａ）はまた、例えば、欧州特許出願公開第６６１３０４  Ａ号明細書（ＡＵＳＩＭＯＮＴ  ＳＰＡ）１９９５年７月５日に記載されたとおりの、一般式：
2019510856.tif 000004
（式中、Ｒ１、Ｒ２、Ｒ３、Ｒ４、Ｒ５およびＲ６は、互いに等しいかまたは異なり、ＨまたはＣ１〜Ｃ５アルキルであり；Ｚは、好ましくは少なくとも部分フッ素化された、酸素原子を任意選択で有する直鎖もしくは分岐Ｃ１〜Ｃ１８炭化水素基（アルキレンまたはシクロアルキレン基を含む）、または（パー）フルオロポリオキシアルキレン基である）
を有するビス−オレフィン［ビス−オレフィン（ＯＦ）］に由来する繰り返し単位を含む。
【００４２】
ビス−オレフィン（ＯＦ）は、好ましくは式（ＯＦ−１）、式（ＯＦ−２）および式（ＯＦ−３）：
2019510856.tif 000005
（式中、ｊは、２〜１０、好ましくは４〜８の整数であり、Ｒ１、Ｒ２、Ｒ３、Ｒ４は、互いに等しいかまたは異なり、Ｈ、ＦまたはＣ１〜５アルキルもしくは（パー）フルオロアルキル基である）；
2019510856.tif 000006
［式中、Ａのそれぞれは、互いにおよび出現するごとに等しいかまたは異なり、Ｆ、Ｃｌ、およびＨから独立して選択され；Ｂのそれぞれは、互いにおよび出現するごとに等しいかまたは異なり、Ｆ、Ｃｌ、ＨおよびＯＲＢ（ここで、ＲＢは、部分的、実質的または完全にフッ素化または塩素化されていることができる分岐または直鎖アルキル基である）から独立して選択され；Ｅは、エーテル結合が挿入されていてもよい、任意選択でフッ素化された、２〜１０個の炭素原子を有する二価基であり；好ましくはＥは、−（ＣＦ２）ｍ−基（ｍは、３〜５の整数である）であり；（ＯＦ−２）タイプの好ましいビス−オレフィンは、Ｆ２Ｃ＝ＣＦ−Ｏ−（ＣＦ２）５−Ｏ−ＣＦ＝ＣＦ２である］；
2019510856.tif 000007
（式中、Ｅ、ＡおよびＢは、上で定義されたのと同じ意味を有し；Ｒ５、Ｒ６、Ｒ７は、互いに等しいかまたは異なり、Ｈ、ＦまたはＣ１〜５アルキルまたは（パー）フルオロアルキル基である）
に従うものからなる群から選択される。
【００４３】
本発明の組成物中で使用され得る例示的なフルオロエエラストマー（Ａ）は、以下のモノマー組成物（繰り返し単位の全モル数に対する、モル％での）：
（ｉ）フッ化ビニリデン（ＶＤＦ）３５〜８５％、ヘキサフルオロプロペン（ＨＦＰ）１０〜４５％、テトラフルオロエチレン（ＴＦＥ）０〜３０％、（パー）フルオロアルキルビニルエーテル（ＰＡＶＥ）０〜１５％、ビス−オレフィン（ＯＦ）：０〜５％；
（ｉｉ）フッ化ビニリデン（ＶＤＦ）５０〜８０％、（パー）フルオロアルキルビニルエーテル（ＰＡＶＥ）５〜５０％、テトラフルオロエチレン（ＴＦＥ）０〜２０％、ビス−オレフィン（ＯＦ）：０〜５％；
（ｉｉｉ）フッ化ビニリデン（ＶＤＦ）２０〜３０％、Ｃ２〜Ｃ８非フッ素化オレフィン（Ｏｌ）１０〜３０％、ヘキサフルオロプロペン（ＨＦＰ）および／または（パー）フルオロアルキルビニルエーテル（ＰＡＶＥ）１８〜２７％、テトラフルオロエチレン（ＴＦＥ）１０〜３０％、ビス−オレフィン（ＯＦ）：０〜５％；
（ｉｖ）テトラフルオロエチレン（ＴＦＥ）５０〜８０％、（パー）フルオロアルキルビニルエーテル（ＰＡＶＥ）１５〜５０％、ビス−オレフィン（ＯＦ）：０〜５％；
（ｖ）テトラフルオロエチレン（ＴＦＥ）４５〜６５％、Ｃ２〜Ｃ８非フッ素化オレフィン（Ｏｌ）２０〜５５％、フッ化ビニリデン０〜３０％、ビス−オレフィン（ＯＦ）：０〜５％；
（ｖｉ）テトラフルオロエチレン（ＴＦＥ）３２〜６０モル％、Ｃ２〜Ｃ８非フッ素化オレフィン（Ｏｌ）１０〜４０％、（パー）フルオロアルキルビニルエーテル（ＰＡＶＥ）２０〜４０％、フルオロビニルエーテル（ＭＯＶＥ）０〜３０％、ビス−オレフィン（ＯＦ）：０〜５％；
（ｖｉｉ）テトラフルオロエチレン（ＴＦＥ）３３〜７５％、（パー）フルオロアルキルビニルエーテル（ＰＡＶＥ）１５〜４５％、フッ化ビニリデン（ＶＤＦ）５〜３０％、ヘキサフルオロプロペンＨＦＰ０〜３０％、ビス−オレフィン（ＯＦ）：０〜５％；
（ｖｉｉｉ）フッ化ビニリデン（ＶＤＦ）３５〜８５％、（パー）フルオロ−メトキシ−ビニルエーテル（ＭＯＶＥ）５〜４０％、（パー）フルオロアルキルビニルエーテル（ＰＡＶＥ）０〜３０％、テトラフルオロエチレン（ＴＦＥ）０〜４０％、ヘキサフルオロプロペン（ＨＦＰ）０〜３０％、ビス−オレフィン（ＯＦ）：０〜５％；
（ｉｘ）テトラフルオロエチレン（ＴＦＥ）２０〜７０％、（パー）フルオロ−メトキシ−ビニルエーテル（ＭＯＶＥ）２５〜７５％、（パー）フルオロアルキルビニルエーテル（ＰＡＶＥ）０〜５０％、ビス−オレフィン（ＯＦ）：０〜５％
を有するものである。
【００４４】
本発明のある特定の実施形態によれば、フルオロエラストマー（Ａ）は、硬化部位を含んでもよく；硬化部位の選択は特に決定的ではないが、但し、それらは、硬化条件で適切な反応性を確保することを条件とする。
【００４５】
フルオロエラストマー（Ａ）は、ある特定の繰り返し単位に結合したペンダント基としてまたはポリマー鎖の末端基としてのいずれかで前記硬化部位を含むことができる。
【００４６】
硬化部位含有繰り返し単位の中で、特に以下のものを挙げることができる：
（ＣＳＭ−１）式：
2019510856.tif 000008
［式中、ＡＨｆのそれぞれは、互いにおよび出現するごとに等しいかまたは異なり、Ｆ、Ｃｌ、およびＨから独立して選択され；ＢＨｆは、Ｆ、Ｃｌ、ＨおよびＯＲＨｆＢ（ここで、ＲＨｆＢは、部分的、実質的にまたは完全にフッ素化または塩素化されていることができる分岐または直鎖アルキル基である）のいずれかであり；ＷＨｆのそれぞれは、互いにおよび出現するごとに等しいかまたは異なり、独立して、共有結合または酸素原子であり；ＥＨｆは、任意選択でフッ素化された、２〜１０個の炭素原子を有する二価基であり；ＲＨｆは、部分的に、実質的にまたは完全にフッ素化されていることができる分岐または直鎖アルキル基であり；ＲＨｆは、ヨウ素および臭素からなる群から選択されるハロゲン原子であり、それらは、エーテル結合が挿入されていてもよく；好ましくはＥは、−（ＣＦ２）ｍ−基（ｍは、３〜５の整数である）である］
のヨウ素または臭素含有モノマー；
（ＣＳＭ−２）恐らくは（パー）フッ素化された、ニトリル（−ＣＮ）基を含むエチレン性不飽和化合物。
【００４７】
タイプ（ＣＳＭ１）の硬化部位含有モノマーの中で、好ましいモノマーは、
（ＣＳＭ１−Ａ）式：
2019510856.tif 000009
（式中、ｍは、０〜５の整数であり、ｎは、０〜３の整数であり、ただし、ｍおよびｎの少なくとも一方は、０とは異なり、Ｒｆｉは、ＦまたはＣＦ３である）
のヨウ素含有パーフルオロビニルエーテル；（特に米国特許第４７４５１６５号明細書（ＡＵＳＩＭＯＮＴ  ＳＰＡ）１９８８年５月１７日、米国特許第４５６４６６２号明細書（ＭＩＮＮＥＳＯＴＡ  ＭＩＮＩＮＧ＆ＭＦＧ［ＵＳ］）１９８６年１月１４日および欧州特許出願公開第１９９１３８Ａ号明細書（ＤＡＩＫＩＮ  ＩＮＤ  ＬＴＤ）１９８６年１０月２９日に記載されたとおりの）のヨウ素含有パーフルオロビニルエーテル；ならびに
（ＣＳＭ−１Ｂ）式：
ＣＸ１Ｘ２＝ＣＸ３−（ＣＦ２ＣＦ２）ｐ−Ｉ
（式中、Ｘ１、Ｘ２およびＸ３のそれぞれは、互いに等しいかまたは異なり、独立して、ＨまたはＦであり；ｐは、１〜５の整数である）
のヨウ素含有エチレン性不飽和化合物；これらの化合物の中で、ＣＨ２＝ＣＨＣＦ２ＣＦ２Ｉ、Ｉ（ＣＦ２ＣＦ２）２ＣＨ＝ＣＨ２、ＩＣＦ２ＣＦ２ＣＦ＝ＣＨ２、Ｉ（ＣＦ２ＣＦ２）２ＣＦ＝ＣＨ２を挙げることができる；
（ＣＳＭ−１Ｃ）式：
ＣＨＲ＝ＣＨ−Ｚ−ＣＨ２ＣＨＲ−Ｉ
（式中、Ｒは、ＨまたはＣＨ３であり、Ｚは、１個以上のエーテル酸素原子を任意選択で有する、直鎖または分岐の、Ｃ１〜Ｃ１８（パー）フルオロアルキレン基、または（パー）フルオロポリオキシアルキレン基である）
のヨウ素含有エチレン性不飽和化合物；これらの化合物の中で、ＣＨ２＝ＣＨ−（ＣＦ２）４ＣＨ２ＣＨ２Ｉ、ＣＨ２＝ＣＨ−（ＣＦ２）６ＣＨ２ＣＨ２Ｉ、ＣＨ２＝ＣＨ−（ＣＦ２）８ＣＨ２ＣＨ２Ｉ、ＣＨ２＝ＣＨ−（ＣＦ２）２ＣＨ２ＣＨ２Ｉを挙げることができる；
（ＣＳＭ−１Ｄ）２〜１０個の炭素原子を含有するブロモおよび／またはヨードアルファ−オレフィン、例えば、米国特許第４，０３５，５６５号明細書（ＤＵ  ＰＯＮＴ）１９７７年７月１２日に記載されたブロモトリフルオロエチレンもしくはブロモテトラフルオロブテン、または米国特許第４，６９４，０４５号明細書（ＤＵ  ＰＯＮＴ）１９８７年９月１５日に開示された他の化合物ブロモおよび／もしくはヨードアルファ−オレフィンなど
からなる群から選択されるものである。
【００４８】
タイプ（ＣＳＭ２）の硬化部位含有モノマーの中で、好ましいモノマーは、（パー）フッ素化されており、特に
（ＣＳＭ２−Ａ）式ＣＦ２＝ＣＦ−（ＯＣＦ２ＣＦＸＣＮ）ｍ−Ｏ−（ＣＦ２）ｎ−ＣＮ（ＸＣＮは、ＦまたはＣＦ３であり、ｍは、０、１、２、３または４であり；ｎは、１〜１２の整数である）の、ニトリル基を有するパーフルオロビニルエーテル；
（ＣＳＭ２−Ｂ）式ＣＦ２＝ＣＦ−（ＯＣＦ２ＣＦＸＣＮ）ｍ’−Ｏ−ＣＦ２−ＣＦ（ＣＦ３）−ＣＮ（ＸＣＮは、ＦまたはＣＦ３であり、ｍ’は、０、１、２、３または４である）の、ニトリル基を有するパーフルオロビニルエーテル
からなる群から選択されるものである。
本発明の目的に適当なタイプＣＳＭ２−ＡおよびＣＳＭ２−Ｂの硬化部位含有モノマーの具体例は、特に、米国特許第４２８１０９２号明細書（ＤＵ  ＰＯＮＴ）１９８１年７月２８日、米国特許第４２８１０９２号明細書（ＤＵ  ＰＯＮＴ）１９８１年７月２８日、米国特許第５４４７９９３号明細書（ＤＵ  ＰＯＮＴ）１９９５年９月５日、および米国特許第５７８９４８９号明細書（ＤＵ  ＰＯＮＴ）１９９８年８月４日に記載されているものである。
【００４９】
本発明の枠内で、好ましいフルオロエラストマー（Ａ）は、ヨウ素および／または臭素硬化部位を含むフルオロエラストマー（Ａ）である。ヨウ素および／または臭素は、一般に、フルオロエラストマー（Ａ）の全重量に対して、０．００１〜１０重量％の量でフルオロエラストマー（Ａ）に含まれる。これらの中で、ヨウ素硬化部位は、硬化速度を最大にするために選択されるものである。
【００５０】
この実施形態によれば、許容される反応性を確保するために、フルオロエラストマー（Ａ）中のヨウ素および／または臭素の含有量は、フルオロエラストマー（Ａ）の全重量に対して、少なくとも０．０５重量％、好ましくは少なくとも０．１重量％、より好ましくは少なくとも０．１５重量％のものであるべきであることが一般に理解される。
【００５１】
他方で、フルオロエラストマー（Ａ）の全重量に対して、好ましくは７重量％を超えない、より具体的には５重量％を超えない、またはさらには４重量％を超えないヨウ素および／または臭素の量は、一般に副反応および／または熱安定性に対する有害作用を回避するために選択されるものである。
【００５２】
本発明のこれらの好ましい実施形態のこれらのヨウ素または臭素硬化部位は、フルオロエラストマー（Ａ）ポリマー鎖の主鎖に結合したペンダント基として含まれてもよく、または前記ポリマー鎖の末端基として含まれてもよい。
【００５３】
第１の実施形態によれば、ヨウ素および／または臭素硬化部位は、フルオロエラストマーポリマー鎖の主鎖に結合したペンダント基として含まれ；この実施形態によるフルオロエラストマー（Ａ）は、典型的には、
−  ２〜１０個の炭素原子を有するブロモおよび／またはヨードアルファ−オレフィン、例えば、米国特許第４０３５５６５号明細書（ＤＵ  ＰＯＮＴ）１９７７年７月１２日に記載されたブロモトリフルオロエチレンもしくはブロモテトラフルオロブテンまたは米国特許第４６９４０４５号明細書（ＤＵ  ＰＯＮＴ）１９８７年９月１５日に開示された他の化合物ブロモおよび／またはヨードアルファ−オレフィンなど；
−  ヨードおよび／またはブロモフルオロアルキルビニルエーテル（特に米国特許第４７４５１６５号明細書（ＡＵＳＩＭＯＮＴ  ＳＰＡ）１９８８年５月１７日、米国特許第４５６４６６２号明細書（ＭＩＮＮＥＳＯＴＡ  ＭＩＮＩＮＧ＆ＭＦＧＵＳ）１９８６年１月１４日）および欧州特許出願公開第１９９１３８Ａ号明細書（ＤＡＩＫＩＮ  ＩＮＤ  ＬＴＤ）１９８６年１０月２９日の特許に記載されたとおりの）
から選択される臭素化および／またはヨウ素化硬化部位コモノマーに由来する繰り返し単位を含む。
【００５４】
この実施形態によるフルオロエラストマーは、一般に、フルオロエラストマー（Ａ）の他のすべての繰り返し単位１００モルあたり０．０５〜５モルの量で臭素化および／またはヨウ素化硬化部位モノマーに由来する繰り返し単位を含み、その結果、上述のヨウ素および／または臭素重量含有量を有利に確保する。
【００５５】
第２の好ましい実施形態によれば、ヨウ素および／または臭素硬化部位（好ましくは、ヨウ素硬化部位）は、フルオロエラストマー（Ａ）ポリマー鎖の末端基として含まれ；この実施形態によるフルオロエラストマーは、一般に、
−  ヨウ素化および／または臭素化連鎖移動剤；適当な鎖−鎖移動剤は、典型的には式Ｒｆ（Ｉ）ｘ（Ｂｒ）ｙ（式中、Ｒｆは、１〜８個の炭素原子を有する（パー）フルオロアルキルまたは（パー）フルオロクロロアルキルであり、一方で、ｘおよびｙは、１≦ｘ＋ｙ≦２で、０〜２の整数である）のものである（例えば、米国特許第４２４３７７０号明細書（ＤＡＩＫＩＮ  ＩＮＤ  ＬＴＤ）１９８１年１月６日および米国特許第４９４３６２２号明細書（ＮＩＰＰＯＮ  ＭＥＫＴＲＯＮ  ＫＫ）１９９０年７月２４日の特許を参照されたい）；ならびに
−  アルカリ金属またはアルカリ土類金属ヨウ化物および／または臭化物、例えば、特に米国特許第５１７３５５３号明細書（ＡＵＳＩＭＯＮＴ  ＳＲＬ）１９９２年１２月２２日に記載されたもの
のいずれか１種を、フルオロエラストマー製造中に重合媒体に添加することによって得られる。
【００５６】
本発明の方法は、フルオロエラストマー（Ａ）１００部当たり、１〜５０重量部の炭化物（Ｓ）を含む水性混合物［混合物（Ｍ）］を得るような量で分散液（Ｓ）およびラテックス（Ｌ）を混合する工程を含む。
【００５７】
混合の工程は、標準的な装置で行うことができ；垂直および／もしくは幅流インペラを有する、並びに／または恐らくはバッフルを備えた、撹拌容器を使用することができる。この工程では、使用される設備は、一般に高い体積流量、しかし低いせん断をもたらし、その結果、フルオロエラストマー（Ａ）の未熟凝固のいかなるリスクも回避するように選択される。
【００５８】
一般に、ラテックス（Ｌ）および分散液（Ｓ）の量は、フルオロエラストマー（Ａ）に対して少なくとも１、好ましくは少なくとも３、より好ましくは少なくとも５ｐｈｒの炭化物（Ｓ）を含み、および／またはフルオロエラストマー（Ａ）に対して多くても４０、好ましくは多くても３０、より好ましくは多くても２０ｐｈｒの炭化物（Ｓ）を含む混合物（Ｍ）を得るように調整される。
【００５９】
表現「ｐｈｒ」は、その通常の意味に従って、すなわち、基準１００重量部当たりの重量部を表すために本明細書で使用される。
【００６０】
混合は、一般に少なくとも５℃、好ましくは少なくとも１５℃、より好ましくは少なくとも２０℃の温度で、および／または高くても８０℃、好ましくは高くても７０℃、より好ましくは高くても６０℃、さらにより好ましくは高くても５０℃の温度で行われる。
【００６１】
それにもかかわらず、一般に、約室温付近、または一般に１５〜３０℃で混合を行うことが好ましい。
【００６２】
混合物（Ｍ）は、標準的な技術で凝固され得る。
【００６３】
混合物（Ｍ）は、電解質の添加によって、または電解質を含まない任意の技術によって凝固され得る。
【００６４】
電解質を含まない技術の中で、例えば、一連の抑制開口部に通しての強制流による、高圧圧縮／減圧によっての凝固；例えば、極めて激しい撹拌下での、高せん断下の凝固；および凍結／解凍技術による凝固を挙げることができる。
【００６５】
それにもかかわらず、一般に、電解質の添加によって混合物（Ｍ）を凝固させることで進行することが好ましい。この添加は、一般に撹拌下で行われる。
【００６６】
電解質の選択は、特に限定されず、硫酸、硝酸、塩酸、硝酸マグネシウム、硫酸アルミニウムなどの電解質が使用されてもよい。
【００６７】
そうは言っても、金属混入が問題であり得る場合、電解質は、好ましくは硝酸および塩酸、より好ましくは硝酸から選択される。
【００６８】
凝固物は、この凝固工程中にそのようにして生成され、分散媒体からのその分離は、慣用技術、例えば、フローテーション、ろ過、遠心分離、デカンテーション、またはこれらの技術の組合せを使用することによって行われてもよい。
【００６９】
そのようにして回収された凝固物は、一般に標準的な技術を使用して乾燥されて、有利には残存水分を除去する。
【００７０】
したがって、組成物（Ｃ）は、そのようにして回収される。
【００７１】
述べられたとおり、本発明はさらに、少なくとも１種のフルオロエラストマー（Ａ）、およびフルオロエラストマー（Ａ）１００部当たり１〜５０重量部の量の少なくとも１種の炭化物（Ｓ）を含み、前記炭化物（Ｓ）は、１００ｎｍを超えるサイズを有する炭化物（Ｓ）の粒子の集塊物が実質的に非存在であるようにフルオロエラストマー（Ａ）中に分散される、組成物（Ｃ）に関する。
【００７２】
本発明の組成物（Ｃ）は、上で詳述されたとおりの、本発明の方法によって製造され得る。
【００７３】
フルオロエラストマー（Ａ）、および炭化物（Ｓ）について上に記載された特色のすべては、本発明の組成物（Ｃ）の関連実施形態として利用可能である。
【００７４】
１００ｎｍを超えるサイズの集塊炭化物（Ｓ）の量と組み合わせての表現「実質的に非存在の」は、コンピュータ画像解析により電子的に解析される場合、組成物（Ｃ）の破砕表面のＳＥＭ拡大図が、試料の全面積に対して、３％未満、好ましくは２％未満、さらにより好ましくは１％未満の、１００ｎｍを超える最大寸法を有する集塊物によって占められる表面の部分を占めることを意味することが理解されるべきである。
【００７５】
集塊物に関連しての表現「最大寸法」は、いずれの配向でも評価する場合、集塊物の輪郭の２つの接線の距離から誘導される最大サイズである。より簡単な言葉では、この方法は、集塊物のスライドゲージによる測定に対応する。
【００７６】
組成物（Ｃ）は、特に、例えば、Ｓｎ化合物による触媒硬化、もしくはアミノ系硬化を含めて、パーオキシド硬化技術によって、イオン硬化技術によって、フルオロエラストマーがニトリル硬化部位を含む場合はニトリル硬化技術によって、または任意の「混合」技術によって硬化され得る。
【００７７】
本発明の組成物（Ｃ）は、有利にはパーオキシド硬化技術によって硬化され得る。
【００７８】
この目的に対して、組成物（Ｃ）は一般に、熱分解によってラジカルを生成することができる少なくとも１種の適当なパーオキシドをさらに含む。有機パーオキシドが一般に用いられる。
【００７９】
最も一般的に使用されるパーオキシドの中で、ジアルキルパーオキシド、例えば、ジ−ｔｅｒｔ−ブチルパーオキシドおよび２，５−ジメチル−２，５−ビス（ｔｅｒｔ−ブチルパーオキシ）ヘキサン；ジクミルパーオキシド；ジベンゾイルパーオキシド；ジ−ｔｅｒｔ−ブチルパーベンゾエート；ビス［１，３−ジメチル−３−（ｔｅｒｔ−ブチルパーオキシ）ブチル］カーボネートを挙げることができる。他の適当なパーオキシド系は、特に、参照によりその内容が本明細書に援用される欧州特許出願公開第１３６５９６Ａ号明細書（ＭＯＮＴＥＤＩＳＯＮ  ＳＰＡ）１９８５年４月１０日および欧州特許出願公開第４１０３５１Ａ号明細書（ＡＵＳＩＭＯＮＴ  ＳＲＬ）１９９１年１月３０日に記載されたものである。
【００８０】
組成物（Ｃ）は、一般に少なくとも１種の多不飽和化合物を含み、これは、一般に硬化剤として作用すると考えられる。この場合、組成物（Ｃ）は、フルオロエラスマー（Ａ）１００重量部に対して、一般に０．５〜１０ｐｈｒ、好ましくは１〜７ｐｈｒの量で前記多不飽和化合物を含む。
【００８１】
使用されてもよい多不飽和化合物の中で、以下を列挙することができる：トリアリルシアヌレート；トリアリルイソシアヌレート（ＴＡＩＣ）；トリス（ジアリルアミン）−ｓ−トリアジン；トリアリルホスファイト；Ｎ，Ｎ−ジアリルアクリルアミド；Ｎ，Ｎ，Ｎ’，Ｎ’−テトラアリルマロンアミド；トリビニルイソシアヌレート；２，４，６−トリビニルメチルトリシロキサン；上で詳述されたとおりの、ビス−オレフィン（ＯＦ）；エチレン性不飽和基で置換されたトリアジン、例えば、特に欧州特許出願公開第８６０４３６  Ａ号明細書（ＡＵＳＩＭＯＮＴ  ＳＰＡ）１９９８年８月２６日および国際公開第９７／０５１２２号パンフレット（ＤＵ  ＰＯＮＴ［ＵＳ］）１９９７年２月１３日に記載されたもの；上述の硬化共剤の中で、ＴＡＩＣおよび上で詳述されたとおりの、ビス−オレフィン（ＯＦ）、より具体的にはＴＡＩＣおよび上で詳述されたとおりの、式（ＯＦ−１）のビス−オレフィンは、特に良好な結果を与えることが見出された。
【００８２】
組成物（Ｃ）は、フルオロエラストマーのパーオキシド硬化のために一般的に使用されてもよい成分をさらに追加的に含んでもよく；より具体的には、組成物（Ｃ）は、一般に、
（ａ）フルオロエラストマー（Ａ）１００重量部に対して一般に０．５〜１５ｐｈｒ、好ましくは１〜１０ｐｈｒの量での、１種または２種以上の金属塩基化合物；金属塩基化合物は、一般に（ｊ）二価金属の酸化物または水酸化物、例えば、Ｍｇ、Ｚｎ、ＣａまたはＰｂの酸化物または水酸化物、および（ｊｊ）弱酸の金属塩、例えば、Ｂａ、Ｎａ、Ｋ、Ｐｂ、Ｃａのステアリン酸塩、安息香酸塩、炭酸塩、シュウ酸塩または亜リン酸塩からなる群から選択される；
（ｂ）フルオロエラストマー（Ａ）１００重量部に対して一般に０．５〜１５ｐｈｒ、好ましくは１〜１０ｐｈｒの量での、金属塩基化合物でない１種または２種以上の酸受容体；これらの酸受容体は、一般に窒素含有有機化合物、例えば、特に欧州特許出願公開第７０８７９７  Ａ号明細書（ＤＵ  ＰＯＮＴ）１９９６年５月１日に記載されたとおりの、１，８−ビス（ジメチルアミノ）ナフタレン、オクタデシルアミンなどから選択される；
（ｃ）他の従来の添加剤、例えば、フィラー、増粘剤、顔料、酸化防止剤、安定剤、加工助剤など
をさらに含んでもよい。
【００８３】
本発明はまた、上に記載されたとおりの、組成物（Ｃ）を硬化させる工程を含む、造形物品を二次加工する方法に関する。
【００８４】
組成物（Ｃ）は、例えば、成形（射出成形、押出成形）、カレンダー仕上げ、または押出しによって、所望の造形物品に二次加工することができ、造形物品は有利には、加工それ自体の間および／またはその後の工程（後処理または後硬化）において加硫（硬化）に供され、有利には、相対的に柔らかく、弱いフルオロエラストマー未硬化組成物を、非粘着性の、強い、不溶性の耐化学薬品性および耐熱性の硬化フルオロエラストマー材料から作られた完成物品に変換させる。
【００８５】
さらに、本発明は、上で詳述されたとおりの、組成物（Ｃ）から得られた硬化物品に関する。前記硬化物品は、一般に、上で詳述されたとおりの、フルオロエラストマー組成物を成形し、および硬化させることによって得られる。これらの硬化物品は、Ｏ（正方形）−リング、パッキン、ガスケット、ダイヤフラム、軸シール、バルブステムシール、ピストンリング、クランクシャフトシール、カムシャフトシールおよびオイルシールを含む、シーリング物品、または恐らくは配管および管類、特に、炭化水素流体および燃料の送達のための導管を含む、フレキシブルホースもしくは他の品目であってもよい。
【００８６】
組成物（Ｃ）から得られる硬化物品は、それらの卓越した機械的特性、それらのプラズマ耐性、および金属フィラーの非存在のために、使用の極端に要求の厳しい条件が、高い純度要件と組み合わされる試みの分野で使用されることに、例えば、半導体製造装置での使用に、例えば、シール、ドアスリーブ、真空ポンプの部品およびシーリング要素、ペンデュラムバルブ部品、ゲートバルブ部品、ガス入口／出口部品として適当である。
【００８７】
さらに加えて、本発明は、射出成形、圧縮成形、押出成形、コーティング、スクリーン印刷技術、流し込み技術（ｆｏｒｍ−ｉｎ−ｐｌａｃｅ  ｔｅｃｈｎｉｑｕｅ）のいずれかによって、上で詳述されたとおりの、組成物（Ｃ）を加工する方法に関する。
【００８８】
参照により本明細書に援用される特許、特許出願、および刊行物のいずれかの開示が、用語を不明瞭にさせ得る程度まで本記載と矛盾する場合、本記載が優先するものとする。
【００８９】
本発明はこれから、以下の実施例に関連してより詳細に説明されるが、実施例の目的は、例示的であるに過ぎず、本発明の範囲を限定するものではない。
【実施例】
【００９０】
ＳｉＣ  ＮＭ  ９９は、約３５ｎｍの平均粒子サイズを有する、Ｎａｎｏｍａｃｋｅｒｓから市販されている、５Ｎ純度（９９．９９９％）の炭化ケイ素ナノ粉末グレードである（以下、ＳｉＣ）。
【００９１】
ＴＥＣＮＯＦＬＯＮ（Ｒ）９５ＨＴパーフルオロゴム（ＰＦＲ）［以下、ＰＦＲ  ９５ＨＴ］ラテックスは、Ｓｏｌｖａｙ  Ｓｐｅｃｉａｌｔｙ  Ｐｏｌｙｍｅｒｓ  Ｉｔａｌｙ  Ｓ．ｐ．Ａから市販されている、３０．２重量％のＰＦＲ含有量を有するＴＦＥ／ＭＶＥパーフルオロエラストマーマテックスである。
【００９２】
実施例１
実施例１（ａ）ＳｉＣ分散液の調製
１０ｇの水に、１８．２ｇのＳｉＣ、その後、４３７ｇのエチレングリコールを３５ｒｐｍの機械的撹拌下で添加し；追加量の水（１００ｇ）をさらに添加し、均一なスラリーが得られるまで機械的撹拌速度を５３０ｒｐｍまで上昇させた。
【００９３】
実施例１（ｂ）共凝固手順
２リットルのフラスコ中、５０７ｇのＰＦＲ  ９５ＨＴラテックス（乾燥含量：３０．２重量％）を、工程（ａ）で調製されたとおりの４８３ｇのＳｉＣ分散液（乾燥含量：約３．５重量％）と、磁気式撹拌下にて室温で混合した。そのようにして得られた混合物を、１５００ｃｃの硝酸溶液中ｐＨ＝０．５で凝固させた。共凝固した生成物を、空気循環オーブン中１２０℃で１６時間乾燥させた。９０％  ＰＦＲ  ９５ＨＴ／１０％フィラーＳｉＣ（重量／重量）により構成される、１７０ｇの最終ポリマーを得、表１に列挙される成分を使用して硬化性組成物中に処方した。
【００９４】
ＰＦＲ  ９５ＨＴラテックスおよびスラリーＳｉＣの乾燥含量は、Ｍｅｔｔｌｅｒ  Ｔｏｌｅｄｏ  ＨＢ４３−Ｓ  Ｃｏｍｐａｃｔ  Ｈａｌｏｇｅｎ  Ｍｏｉｓｔｕｒｅ  Ａｎａｌｙｚｅｒの装置を使用することにより１６０℃で決定し、試料の初期湿潤重量（ＷＷ）に対する試料の乾燥重量（ＤＷ）のパーセント：
2019510856.tif 000010
として計算した。
【００９５】
比較例２
比較組成物は、ＰＦＲ  ９５ＨＴの小片を粉末状ＳｉＣと、表１に詳述されたとおりの、他の配合成分すべてと一緒にオープンミルで機械的に混合することによって製造して、９０％ＰＦＲ  ９５ＨＴ／１０％フィラーＳｉＣ（重量／重量）により構成される機械的に混合された組成物を生成させた。
【００９６】
フルオロエラストマー組成物の特徴付け
以下の特徴付けを行った：
【００９７】
ＴＧＡ
ＴＧＡは、ＡＳＴＭ  Ｄ６３７０に従って行い、窒素（Ｎ２）下３０℃から７５０℃の温度までの第１回サイクル（第１回／Ｎ２中）で加熱し、重量損失（重量％）および残留物（重量％）を決定し；次に、３００℃に冷却後、空気中３００℃から７５０℃への第２回サイクル（第２回／空気中）で加熱し、さらなる重量損失（重量％）および最終残留物（重量％）を決定し；結果を表に要約する。乾燥混合により得られた化合物に関するデータの比較により、共凝固技術が、凝固フルオロエラストマー小片における分散液の炭化物の定量的組込みを達成する際に有効であるという所見が確証される。予想された理論的１０重量％と異なる残留物の値は、機械的混合によって得られた化合物についての結果で等しく見出され、ＨＦの存在下での揮発性ＳｉＦ４への起こり得るＳｉＣ炭化物分解を考慮して説明される。
【００９８】
ＳＥＭ
分析は、Ｆｉｅｌｄ  Ｅｍｉｓｓｉｏｎ  ＳＥＭ  Ｌｅｏ  Ｓｕｐｒａ  ３５を使用して行った。処方／未硬化化合物の試料を、ハンマー破損での極低温微小破壊によって得た。試料は、２０ｎｍのＣｒ層で金属化後に観察した。
分析は、５０Ｘの倍率で７つの異なる写真の取得によって行なった。すべての写真は、２６．８８μｍ２の面積に及んだ。ソフトウェア支援画像分析によって、１００ｎｍを超える最大寸法を有する集塊物を特定し、それらの面積を試験片の全体面積に対する割合（％）として測定した。
【００９９】
硬化試料に関する機械的特性の決定
実施例１の組成物、およびＰＦＲ  ９５ＨＴを表１に詳述されたとおりの添加剤と配合した。プレート（Ｐｌａｑｕｅｓ）を加圧金型内で硬化させ、次いで空気循環オーブン内にて以下に明記される条件（時間、温度）で後処理した。
【０１００】
引張り特性は、ＤＩＮ  ５３５０４  Ｓ２規格に従って、プレートから打ち抜いた試験片に関して決定した。
【０１０１】
ショア（Ｓｈｏｒｅ）Ａ硬度（３”）（ＨＤＳ）は、ＡＳＴＭ  Ｄ  ２２４０法に従って積み重ねられた３片のプレートに関して決定した。
【０１０２】
圧縮永久歪（Ｃ−ＳＥＴ）は、ＡＳＴＭ  Ｄ  ３９５、Ｂ法に従って、Ｏリング、航空宇宙規格（ｓｐａｃｅｍａｎ  ｓｔａｎｄａｒｄ）ＡＳ５６８Ａ（タイプ２１４）または６ｍｍのボタン（タイプ２）で決定した。
【０１０３】
ムービング・ダイ・レオメータ（ＭＤＲ）により、以下に明記される条件で、以下の特性を決定することによって、硬化挙動を特徴付けした：
ＭＬ＝最小トルク（ｌｂ×ｉｎ（ポンド×インチ））
ＭＨ＝最大トルク（ｌｂ×ｉｎ（ポンド×インチ））
ｔＳ２＝スコーチ時間、ＭＬから２単位上昇のための時間（秒）；
ｔ’ＸＸ＝ＸＸ％の硬化状態までの時間（秒）。
【０１０４】
2019510856.tif 000011
【図１】
2019510856.tif 000013
【国際調査報告】
2019510856.tif 000014
2019510856.tif 000015
2019510856.tif 000016